중간체 3 화합물 과 tert - 부틸 벤젠 이 들어간 플라스크 에 , 질소 분위기 하 , - 30 ℃ 에서 , 1 . 7 M 의 tert - 부틸 리튬 펜탄 용액 을 가하 였 다 . 적하 종료 후 , 60 ℃ 까지 승 온 하 고 2 시간 교반 한 후 , tert - 부틸 벤젠 보다 저 비점 의 성분 을 감압 하 에서 증류 제거 했 다 . - 30 ℃ 까지 냉각 하 고 3 브롬화 붕소 를 가하 고 , 상온 까지 승 온 하 고 0 . 5 시간 교반 하 였 다 . 그 후 , 다시 0 ℃ 까지 냉각 하 고 N , N - 디 이소프로필 에틸아민 을 가하 고 , 발열 이 식 을 때 까지 상온 에서 교반 한 후 , 120 ℃ 까지 승 온 하 고 3 시간 가열 교반 하 였 다 . 반응 액 을 상온 까지 냉각 시키 고 , 빙 욕 으로 차 게 한 아세트산 나트륨 수용액 , 이어서 헵탄 을 가하 여 분액 했 다 . 이어서 , 실리 카겔 컬럼 크로마토그래피 ( toluene : Hexane = 2 : 3 ) 로 분취 하 여 화합물 10 ( 수율 13 %) 을 얻 었 다 . FAB - MS 측정 에 의해 측정 된 화합물 10 의 분자량 측정값 은 FAB - MS m / z = 915 ( M ++ 1 ) 이 었 다 .